바람직 하 게 는 , 고체 물질 로서 존재 하 는 첨가제 는 금속 용해 물 의 비 - 슬래그 전소 점 의 생산 하 에서 가스 흐름 에 의해 , 금속 용해 물 내 에 직접 제공 된다 . 이 는 특히 니켈 및 / 또는 코발트 함유 첨가제 의 사용 에 유효 하나 , 달리 특히 바나듐 , 몰리브덴 과 같 은 다른 전이 금속 에 도 유효 하 다 . 따라서 , 금속 용해 물 ( 용해로 표면 ) 의 전 소점 은 , 슬래그 를 관통 하 도록 요구 되 지 않 은 채 로 , 첨가제 가 - 공급 디바이스 로부터 용해 물 로 공급 중 에 소성 을 고려 하 면 - 직접 금속 용해 물 을 접촉 할 수 있 도록 하 기 위하 여 , 슬래그 가 충돌 하 는 장소 에서 가스 흐름 에 의해 완전 하 게 변위 되 는 사실 에 의해 생산 된다 . 이러 한 경우 에 , 첨가제 및 합금 의 용해 야금 적 인 치환 과 관련 하 여 전 소점 이 가능 한 한 높 은 온도 , 예 를 들 어 1 , 750 ℃ 이상 으로부터 1 , 800 ℃, 바람직 하 게 는 2 , 000 ℃ 이상 으로부터 2 , 200 ℃ 또는 2 , 400 ℃ 이상 으로부터 2 , 500 ℃, 그리고 보다 바람직 하 게 는 2 , 600 ℃ 이상 의 온도 를 가지 는 것 이 유용 하 다는 것 이 증명 되 었 다 . 이러 한 전 소점 의 매우 높 은 온도 ( 즉 , 전 소점 에서 용해 물 의 온도 ) 에 덕분 에 , 첨가제 로부터 용해 물 로 의 합금 성분 의 혼합 은 매우 신속 하 다 .